(57)【要約】【課題】アクリル樹脂成型品の耐候性を簡便にかつ高い精度で極めて迅速に評価することを目的とするものである。【解決手段】アクリル系樹脂に紫外線を照射し、発生するラジカル量から耐候性を予測する方法を提供する。【選択図】選択図なし【特許請求の範囲】
【請求項１】
樹脂の耐候性を予測する方法であって、同一形態、サイズに成型した樹脂の平面に紫外線を一定の角度から照射し、発生するラジカル量から耐候性を比較評価する耐候性の予測評価方法。
【請求項２】
紫外線が２００ｎｍから３９０ｎｍの波長を含む紫外線である請求項１に記載の方法。
【請求項３】
発生するラジカル量がＥＳＲを用いて測定したラジカル発生量である請求項１〜２に記載の方法。
【請求項４】
耐候性が黄変度を用いて評価した耐候性である請求項１〜３いずれかに記載の方法。
【請求項５】
樹脂がアクリル系樹脂である請求項１〜４いずれかに記載の方法。
【請求項６】
樹脂がポリメタクリル酸メチルを含む樹脂である請求項１〜５いずれかに記載の方法。
【請求項７】
ラジカル量がメタクリレートラジカルおよびまたはメチルラジカル量である請求項６に記載の方法。
【発明の詳細な説明】
【技術分野】
【０００１】
本発明は、簡便にかつ高い精度で極めて迅速に樹脂の耐候性を評価する方法に関する。
【背景技術】
【０００２】
樹脂は、あらゆる産業分野で活用されている。例えば透明性と優れた耐候性を有するアクリル系樹脂は、看板、ディスプレイ、自動車用部品、照明材料、建築材料、弱電材料に利用され、さらに近年ではプラスチック光ファイバー、液晶用バックライトなど新しい分野への用途の広がりを見せている。アクリル系樹脂に限らず樹脂は一般的に、時間の経過に従い空気中の酸素および水分、温度変化、機械的な衝撃などの影響により徐々に性能が低下する。これが耐侯劣化であり、材料の光、熱、風雨などの屋外条件下の暴露に対する耐久性が耐候性である。この耐侯劣化が顕在化してくると物性の低下、変色、退色、光沢性の低下など見た目の変化として現れてくる。アクリル系樹脂は透明性を特徴としている樹脂であるため耐侯劣化が生じた場合、変色が特に問題となる。
【０００３】
従来、耐候性を試験する方法としては、長い年月に渡り屋外に検体を放置してその劣化度で評価する屋外暴露試験が用いられてきた。ここでいう劣化度とは機械的強度の低下、変色、退色光沢度の低下、重量の減少など劣化現象の進行の度合いである。しかしながら１０年の劣化度を測定するには１０年の継続試験が必要であり、結果が判明するまで長い年月が必要であり、問題があった。
この屋外暴露試験に対して自然環境を模し迅速に耐候性を評価できる方法として促進耐侯試験がある。例えばプラスチック建材の促進耐侯試験方法（ＪＩＳ  Ａ  １４１４）に準じて実施される「サンシャインウエザーメーター試験（Ｓ−Ｗ−Ｏ−Ｍ）」、プラスチック−実験室光源による暴露試験方法−（ＪＩＳ  Ｋ  ７３５０−４）、塗膜に関してはサンシャインカーボンアークを用いる塗料の一般試験方法（ＪＩＳ  Ｋ  ５４００）およびキセノンランプを用いる方法（ＪＩＳ  Ｋ  ５６００）がある。しかしながらこれら促進耐侯試験においても最低でも数１００時間の試験時間が必要とされ検体の耐候性の判断に長い時間が必要とされていた。
【０００４】
極めて迅速に有機材料の劣化度を測定し、有機材料の劣化度将来予測を可能とする方法が特許文献１に開示されている。極めて迅速に有機材料の耐候性を評価する技術であるが実施例に示されている方法はプラズマ発生装置が必要であり大きな電力、圧力調整装置などを必要とする方法であり簡便な方法とは言い難い。また、耐侯劣化に伴う黄変度に関しては具体的な予測評価法についての記載は示されていない。
樹脂の耐候性の迅速な評価法としては高分子材料の超短時間耐候性評価の新方法として非特許文献１に電子スピン共鳴（以下ＥＳＲと言う。）装置を用いて短時間に耐候性を予測する技術の開示がある。しかしながら記載されている樹脂がポリカーボネート、ポリアミド、ウレタンのみであり、測定データもラジカルの測定を実施し、比較しているに過ぎず耐候性の予測評価方法については具体的に示されていない。
【０００５】
さらに樹脂のラジカルを補足し、耐候性との関係を論じた文献としては非特許文献２に不安定なラジカルを安定なものに変換して測定することで元の不安定なラジカルの構造や種類を測定するスピントラッピング法の技術が示されている。この技術はスピントラップ剤としてビスフェノールＡ系エポキシ樹脂を塗膜中に５％程度含有させ、樹脂塗膜から生じた不安定なラジカルを補足し、トラップすることでエポキシ樹脂が安定なフェノキシラジカルに変化して容易に補足でき、このＥＳＲ信号のフェノキシラジカルの増加量が多い樹脂塗膜ほど耐侯劣化が早いとした文献である。さらに、特許文献２にラジカルトラップ剤を塗膜に加え、紫外線を照射して生じるラジカルをラジカルトラップ剤に補足させ紫外線の照射前後のラジカル変化量から塗膜の劣化を測定する技術の開示がある。しかしながら非特許文献３によればポリメタクリル酸メチルにベンゾフェノンを添加して紫外線照射下ラジカルを測定した例から不純物の添加によりポリマーが軟化し、ラジカル発生に影響を与える記載が有り、数ｗｔ％もの不純物を添加するスピントラッピング法は、不純物を添加することで検体の物性に影響を与え、本来のラジカル発生量との差異が生じる恐れがあり精度の観点から問題があった。
【０００６】
また、樹脂に不純物を添加すること無しに紫外線照射下のラジカル発生量を測定し、劣化を測定する方法としては特許文献３にエポキシ樹脂に直接紫外線を照射し、フェノキシラジカルを発生させ、このフェノキシラジカルから劣化を測定する方法が開示されている。しかしながらこの方法は、検体のつや保持率の序列が相対発生フェノキシラジカル量順位と一致したことを示したに過ぎず定量性は論じられていない。さらに、この技術はエポキシ樹脂にのみ適用可能な技術でありアクリル系樹脂等他の樹脂には適用ができず問題があった。
【０００７】
アクリル系樹脂に紫外線を照射し、ＥＳＲを用いてラジカルを測定し、耐侯劣化との関係を論じた例としては非特許文献４にメタクリル酸メチルの共重合体塗膜の紫外線照射下でのラジカル発生と塗膜の光沢保持率と色差の関係が示されているが単に傾向が示されているに過ぎずラジカル発生量から光沢保持率の低下、色差の変化を精度良く予測するには至っていない。また、非特許文献５には熱可塑性フッ素樹脂とポリメタクリル酸メチル樹脂の共重合体の紫外線照射下におけるラジカル発生量と屋外暴露における光沢保持率関係を示した例があり、ラジカル発生量と屋外暴露試験における光沢保持率が極めて良い相関関係を示すと結論付けているが定量性との関係は明らかにされておらず耐候性を精度良く予測できる技術ではなかった。
すなわちこれまで不純物等の添加をすることなしにアクリル系樹脂の耐候性を簡便かつ迅速に高い精度で評価する技術は存在しなかった。
【０００８】
【特許文献１】特開平９−１７８７２７号公報
【特許文献２】特公平１−４１２１６号公報
【特許文献３】特公平１−３８２５８号公報
【非特許文献１】ＳＡＥ  Ｔｅｃｈｎｉｃａｌ  Ｐａｐｅｒ  Ｓｅｒｉｅｓ，ＳＡＥ−９００８５５，(１９９０)ｐ．１−５
【非特許文献２】色材協会誌、７３巻、１１号、２０００年、ｐ．５５９−５６３
【非特許文献３】Ｐｏｌｙｍｅｒ  Ｐｈｏｔｏｃｈｅｍｉｓｔｒｙ，２，（１９８２）ｐ．２９７−３０８
【非特許文献４】色材協会誌、５８巻、６号、１９８５年、ｐ．３２３−３３３
【非特許文献５】色材協会誌、６３巻、７号、１９９０年、ｐ．３９２−３９８
【発明の開示】
【発明が解決しようとする課題】
【０００９】
本発明の目的は、樹脂に紫外線を照射し、発生するラジカル量から耐候性を予測評価することである。
【課題を解決するための手段】
【００１０】
本発明者らは前記課題を解決すべく鋭意、検討を重ねた結果、同一形態、サイズに成型した樹脂の平面に紫外線を一定の角度から照射し、発生するラジカル量と耐候性例えば黄変度が極めて高い相関性を示すことを見出し、本発明を成すに至った。
すなわち、本発明は下記１）〜６）の発明である。
１）樹脂の耐候性を予測する方法であって、同一形態、サイズに成型した樹脂の平面に紫外線を一定の角度から照射し、発生するラジカル量から耐候性を比較評価する耐候性の予測評価方法。
２）紫外線が２００ｎｍから３９０ｎｍの波長を含む紫外線である前記１）に記載の方法。
３）発生するラジカル量がＥＳＲを用いて測定したラジカル発生量である前記１）〜２）に記載の方法。
４）耐候性が黄変度を用いて評価した耐候性である前記１）〜３）いずれかに記載の方法。
５）樹脂がアクリル系樹脂である前記１）〜４）いずれかに記載の方法。
６）樹脂がポリメタクリル酸メチルを含む樹脂である請求項１〜５いずれかに記載の方法。
７）ラジカル量がメタクリレートラジカルおよびまたはメチルラジカル量である６）に記載の方法。
【発明の効果】
【００１１】
本発明によれば、樹脂成型品の耐候性を簡便にかつ高い精度で極めて迅速に予測評価することができる。
【発明を実施するための最良の形態】
【００１２】
本発明について以下、具体的に説明する。
測定に用いる樹脂の形状としては同一形態、サイズに成型した樹脂であればいずれの形状も使用できる。例えば塗膜の場合、ラジカルを測定する装置に組み込む目的で特別な塗膜過程を与えた場合、実製品との性能に差異が生じ、測定精度が低くなる可能性がある。一方、成型品の場合、製品の一部がそのまま測定に用いられるため好ましく用いられる。
本発明で用いられる紫外線は、照射する電磁波に紫外線が含まれれば良く、光源の性質等から可視部、赤外部の電磁波が存在しても差し支えない。用いられる紫外線の波長としては２００ｎｍから３９０ｎｍの範囲が含まれることが好ましく、地球表面で観測される太陽光に含まれる波長と同等の２８０ｎｍから３９０ｎｍの範囲の波長が含まれる紫外線がさらに好ましく用いられる。
【００１３】
紫外線を発生させる光源としては低圧、中圧、高圧及び超高圧の水銀ランプ、キセノンランプ、サンシャインカーボンアーク、紫外線カーボンアーク、紫外線蛍光灯などが用いられる。照射する際の出力は、樹脂検体にラジカルが発生し、ラジカル量の測定が可能であれば十分であり、１Ｗから５ｋＷの範囲で用いられ、好ましくは１００Ｗから２ｋＷの範囲で用いられる。
樹脂検体が受ける紫外線量は各種光量測定器、光電流測定器で測定することができる。樹脂検体が受ける紫外線量としては例えば３２０ｎｍから３９０ｎｍの波長範囲で光電流測定器を用いて測定した場合、０．１ｍＷ／ｃｍ２から１００ｍＷ／ｃｍ２に相当する範囲で用いることができ、好ましくは０．５ｍＷ／ｃｍ２から５０ｍＷ／ｃｍ２に相当する範囲で用いることができる。樹脂検体が受ける紫外線量が十分でない場合は発生するラジカルの量が少なくなり精度が低下し、受ける紫外線量が多すぎる場合はラジカルの発生が飽和に達する現象が生じたり、または樹脂検体への輻射熱等の影響により精度が低下する可能性があり、好ましくない。
【００１４】
紫外線の照射時間は迅速な測定のためには短い方が好ましいが測定精度向上のためには紫外線の照射時間とラジカル発生量に直線性が得られる範囲であれば長くしても構わない。好ましくは１０分から３時間の範囲で用いられる。
樹脂検体への紫外線照射の方向としては成型片の平面が紫外線光源の光軸と垂直の関係であることが好ましく、垂直からのずれは５°以内が好ましい。
発生するラジカルの測定は、一般的なラジカル分析方法が用いられる。例えばＩＲスペクトル法、ＵＶ−ＶＩＳスペクトル法、ＥＳＲスペクトル法、発光スペクトル法などの分光学的手法によりラジカルを直接的あるいは間接的に測定する方法が用いられる。好ましくは直接ラジカルを測定することが可能なＥＳＲスペクトル法が用いられる。
具体的に例えばＥＳＲを用いて測定する場合、ＥＳＲ測定用試験管に挿入可能な成型品を作製し、ＥＳＲ測定用試験管に挿入後、キャビティ内部に組み込み測定する。ＥＳＲ測定用試験管としては石英製が好ましく用いられる。
【００１５】
本発明ではラジカルの発生量と耐候性の関係を示す検量線を作成する目的で検量線用樹脂検体の耐候性を評価する必要がある。
樹脂検体の耐候性の試験方法としては屋外暴露法、促進耐侯試験等が用いられるが屋外暴露法は試験に時間がかかりすぎること、試験を実施する地点の違いによる差異が大きいこと、測定期間の気象条件等に差異が生じた場合、測定誤差が大きくなる点から促進耐侯試験が好ましく用いられる。例えばプラスチック建材の促進耐侯試験方法（ＪＩＳ  Ａ  １４１５）に準じて実施される「サンシャインウエザーメーター試験（Ｓ−Ｗ−Ｏ−Ｍ）」、プラスチック−実験室光源による暴露試験方法−（ＪＩＳ  Ｋ  ７３５０−４）、サンシャインカーボンアークを用いる塗料の一般試験方法（ＪＩＳ  Ｋ  ５４００）、キセノンランプを用いる方法（ＪＩＳ  Ｋ  ５６００）が用いられるが好ましくはプラスチック建材の促進耐侯試験方法（ＪＩＳ  Ａ  １４１５）、プラスチック−実験室光源による暴露試験方法−（ＪＩＳ  Ｋ  ７３５０−４）が用いられる。
【００１６】
耐候性の評価は、機械的強度の低下、変色、退色、光沢度の低下、重量の低下、有機・無機ガスの発生等で評価することができるが変色、退色、光沢度による評価が好ましく用いられ、変色の中でも黄変度が最も好ましく用いられる。
黄変度の評価にはＵＶ−ＶＩＳスペクトルなどの分光学的手法も用いることができるが初期の黄色度と暴露後の黄色度の差により表示される黄変度を評価する方法、例えばプラスチックの黄色度及び黄変度試験法（ＪＩＳ  Ｋ  ７１０３）が好ましく用いられる。
本発明のアクリル系樹脂とは、アクリル樹脂を含む樹脂を指し、アクリル樹脂がポリマー構造中に取り込まれていても単純に混合されたものでも構わない。アクリル樹脂はアクリル酸エステル類またはメタクリル酸エステル類の重合体を指す。アクリル酸エステル類としてはアクリル酸エステル構造であればいずれでも用いられるがメチルエステル、エチルエステル、ブチルエステル、または２−エチルヘキシルエステルが好ましく用いられる。メタクリル酸エステル類としてはメタクリル酸エステル構造であればいずれも用いられるがメチルエステル、エチルエステル、ブチルエステル、ラウリルエステル、ステアリルエステルが好ましく用いられる。
【００１７】
本発明で測定するラジカル種としては紫外線を照射して発生するラジカル種であれば特に限定しない。アクリル系樹脂に紫外線を照射して発生するラジカル種としてはポリメタクリル酸メチル共重合体に紫外線を照射して生成するラジカル種を測定した例があり、メタクリレートラジカル、メチルラジカルが主として生成するとされている。メタクリレートラジカルは主鎖開裂の過程から生成し、ＥＳＲ測定において超微細構造で９本のスペクトルで現れ、分光学的分離定数ｇ値２．００３３、分離定数ａ＝１１．２５Ｇで観測される。一方、メチルラジカルは側鎖脱離により生成するとされ、ＥＳＲ測定において超微細構造で４本のスペクトルで現れ、分離定数ａ＝２２．５Ｇで観測される（例えば色材協会誌、５８巻、６号、１９８５年、ｐ．３２３−３３３および色材協会誌、６３巻、７号、１９９０年、ｐ．３９２−３９８を参照）。いずれのラジカル種の発生も劣化前兆を示すラジカル種と考えられるため測定の対象として好ましく用いられる。
【００１８】
【化１】
2005337783.tif 000002
【００１９】
メタクリレートラジカル  Ｒは任意
ＣＨ３・メチルラジカル
【００２０】
本発明では、あらかじめ耐候性への影響が判明している物質を樹脂に低濃度で濃度を変えて含有させ、それぞれの樹脂検体の耐候性を評価した後、ラジカル量を測定し、耐候性と発生したラジカル量の関係から検量線を作成する。ついで耐候性の判明していない樹脂検体のラジカル量を測定し、先の検量線との比較から該樹脂検体の耐候性を予測評価する。
ここであらかじめ耐候性への影響が判明している物質の選択が必要であるが耐候性へ影響を与える物質に関して例えば耐候性低下の主たる原因である光劣化についての記述が大沢善治郎著、「高分子の光劣化と安定化」、第１刷、（株）シーエムシー、１９８６年、ｐ．４７にある。該文献によれば高分子中に微量に存在するヒドロペルオキシド、カルボニル基、不飽和基、などの異種構造を持つ分子等が発色団となり高分子の光劣化を開始し、２９０ｎｍ以上の長波長の光を吸収する発色団を持たない高分子においても光により劣化する記載がある。よって添加する物質としては例えば上記記載に相当する物質が好ましく用いられる。例えばメタクロレイン、メチルビニルケトン、フェニルビニルケトン、メチルイソプロピルケトン、α−メチルスチレン、ベンゾフェノンが用いられ、メチルビニルケトンが好ましく用いられる。
【実施例】
【００２１】
本発明を実施例に基づいて説明する。
［実施例１］
検量線の作成
検量線用検体Ａの作製：
モノマーとしてメタクリル酸メチル９７ｗｔ％、アクリル酸メチル３ｗｔ％、添加剤としてチヌビンｐを０．０１重量部含む原料から懸濁重合により重合体ビーズを得た。これをシリンダー温度２２０℃の条件で射出成型し、２２０ｍｍ×２０ｍｍ×３ｍｍの成型検体を得、検量線用検体Ａとした。
【００２２】
検量線用検体Ｂの作製：
検量線用検体Ａの作製条件と比較してモノマーの総量に対してメチルビニルケトンを２６０ｐｐｍ添加したこと以外は同じ条件で重合及び成型を行い、検量線用検体Ｂを得た。
検量線用検体Ｃの作製：
検量線用検体Ａの作製条件と比較してモノマーの総量に対してメチルビニルケトンを５００ｐｐｍ添加したこと以外は同じ条件で重合及び成型を行い、検量線用検体Ｃを得た。
検量線用検体の耐候性試験：
耐候性試験はＪＩＳ  Ｋ  ７３５０−４の方法に従って実施した。光源フィルターのタイプはＩ形、ブラックパネル温度は６３℃、水噴霧は１２０分中１８分のサイクルの条件で２４０時間の耐侯促進試験を実施した。
【００２３】
検量線用検体の黄変度測定：
黄変度はプラスチックの黄色度および黄変度測定方法（ＪＩＳ  Ｋ  ７１０３）に基づいて実施し、透過法で試験片の２２０ｍｍ長光路を測定した。耐侯試験前後の黄色度の差から黄変度（ΔＹＩ）を求めた。
紫外線量の測定：
紫外線照射装置としてはウシオ電機（株）ＵＳＨ−１００５Ｄ  超高圧水銀ランプを用い、出力は１１２０Ｗで照射した。樹脂検体が紫外線を受ける位置での紫外線量をウシオ電機（株）ＵＩＴ−１００光電流測定器で受光器にウシオ電機（株）ＵＶＤ−３６５Ｐを用いて３２０ｎｍから３９０ｎｍの範囲において測定したところ４．５ｍＷ／ｃｍ２であった。
【００２４】
検量線用検体のラジカル量測定：
先に作製した検量線用検体Ａの同じロット成型品から１．５ｍｍ×３．０ｍｍ×５０ｍｍの試験片を切り出し、石英製ＥＳＲ用試験管に入れ、ＥＳＲキャビティに組み込んだ。樹脂検体の方向は切削面と反対の３ｍｍの成型面を紫外線の照射方向に向け成型面が光源の光軸と垂直となるように調整した。紫外線はＥＳＲ装置キャビティの真横から入射するように設計されており、紫外線光源ランプ中心からＥＳＲ試験管中心軸までの距離は６５０ｍｍである。直径５０ｍｍの導入管から入射した紫外線はＥＳＲ試験管中心軸から２５０ｍｍの位置に設置した集光レンズにより集光され、ＥＳＲ試験管中心軸の位置では直径１０ｍｍの範囲に紫外線が照射される。ついで紫外線を３０分照射し、消灯直後にＥＳＲ装置によりラジカル発生量を測定した。
ＥＳＲの測定には日本電子社製の形式−ＪＥＳ−ＦＥＳ２ＸＧの装置を用いた。測定条件としてはマイクロ波：１．０ｍＷ、フィールド：３３８０±２５０Ｇ、磁場補正の内標としてはＭｎ（マンガン）マーカーを用いた。
ＥＳＲ測定から得られたスペクトルは９本線スペクトルで分光学的分離定数ｇ値は、２．００３４、ａ値は１１．１Ｇであることからメチルメタクリレートラジカルであると同定した。結果を図１に示す。
【００２５】
次に得られたＥＳＲスペクトルの微分形を３３００Ｇから３４５０Ｇの範囲で２回積分を行い、樹脂検体のＥＳＲ強度をラジカル量既知のＤＰＰＨ（ジフェニルピクリルヒドラジル）溶液（ベンゼン溶液ｌ×１０−４ｍｏｌ／ｌ）のＥＳＲ強度と比較して樹脂検体のラジカル発生の絶対量を求め、この数値を樹脂検体の紫外線を受ける面積で除し、単位面積当たりのラジカル発生量を求めた。同様の測定法を用い検量線用検体Ｂ及びＣの紫外線照射後のラジカル発生量を求めた。結果を表１に示す。
次いで検量線用検体Ａ，Ｂ，Ｃの耐侯試験後の黄変度ｙと単位面積当たりのラジカル発生量ｘから最小二乗法により検量線を求め、以下のような結果となった。
ｙ＝１．１０×ｘ−０．０４８６
黄変度ｙ：ΔＹＩ、ｘ：発生ラジカル量（×１０−１1ｍｏｌ／ｍｍ２）
【００２６】
［実施例２］
実施例１記載の検量線用検体Ａの作製条件と比較してモノマーの総量に対してメタクロレインを２０ｐｐｍ添加したこと以外は同じ条件で重合及び成型を行い、樹脂検体Ａを得た。
実施例１記載の方法で樹脂検体Ａのラジカル発生量を測定した結果４１．０×１０−１１ｍｏｌ／ｍｍ２であった。このラジカル発生量を実施例１で求めた検量線と比較した結果、ラジカル発生量から予測される２４０時間耐侯促進試験後の黄変度の評価予測値がΔＹＩ＝４５．１となった。
【００２７】
［実施例３］
メタクロレインをフェニルビニルケトンに変えること以外は実施例２と同じ条件で重合及び成型を行い樹脂検体Ｂを得た。
実施例１記載の方法で樹脂検体Ｂのラジカル発生量を測定した結果４０．５×１０−１１ｍｏｌ／ｍｍ２であった。このラジカル発生量を実施例１で求めた検量線と比較した結果、ラジカル発生量から予測される２４０時間耐侯促進試験後の黄変度の評価予測値がΔＹＩ＝４４．５となった。
【００２８】
［実施例４］
メタクロレインをメチルイソプロピルケトンに変えること以外は実施例２と同じ条件で重合及び成型を行い樹脂検体Ｃを得た。
実施例１記載の方法で樹脂検体Ｃのラジカル発生量を測定した結果４３．５×１０−１１ｍｏｌ／ｍｍ２であった。このラジカル発生量を実施例１で求めた検量線と比較した結果、ラジカル発生量から予測される２４０時間耐侯促進試験後の黄変度の評価予測値がΔＹＩ＝４７．８となった。
【００２９】
［実施例５］
メタクロレインをα−メチルスチレンに変えること以外は実施例２と同じ条件で重合及び成型を行い樹脂検体Ｄを得た。
実施例１記載の方法で樹脂検体Ｄのラジカル発生量を測定した結果４５．７×１０−１１ｍｏｌ／ｍｍ２であった。このラジカル発生量を実施例１で求めた検量線と比較した結果、ラジカル発生量から予測される２４０時間耐侯促進試験後の黄変度の評価予測値がΔＹＩ＝５０．２という結果が得られた。
【００３０】
［実施例６］
メタクロレインをベンゾフェノンに変えること以外は実施例２と同じ条件で重合及び成型を行い樹脂検体Ｅを得た。
実施例１記載の方法で樹脂検体Ｅのラジカル発生量を測定した結果４４．０×１０−１１ｍｏｌ／ｍｍ２であった。このラジカル発生量を実施例１で求めた検量線と比較した結果、ラジカル発生量から予測される２４０時間耐侯促進試験後の黄変度の評価予測値がΔＹＩ＝４８．４となった。
【００３１】
［比較例１］
実施例２で得られた樹脂検体Ａと同じロットのメタクロレインを含有する成型体を、実施例１に記載した方法で促進耐侯試験を２４０時間実施した結果、黄変度はΔＹＩ＝４２．８であり、実施例２の評価予測値とのΔＹＩの差は２．３であった。
【００３２】
［比較例２］
実施例３で得られた樹脂検体Ｂと同じロットのフェニルビニルケトンを含有する成型体を実施例１に記載した方法で促進耐侯試験を２４０時間実施した結果、黄変度はΔＹＩ＝４５．０であり、実施例３の評価予測値とのΔＹＩの差は０．５であった。
【００３３】
［比較例３］
実施例４で得られた樹脂検体Ｃと同じロットのメチルイソプロピルケトンを含有する成型体を実施例１に記載した方法で促進耐侯試験を２４０時間実施した結果、黄変度はΔＹＩ＝４７．５であり、実施例４の評価予測値とのΔＹＩの差は０．３であった。
【００３４】
［比較例４］
実施例５で得られた樹脂検体Ｄと同じロットのα−メチルスチレンを含有する成型体を実施例１に記載した方法で促進耐侯試験を２４０時間実施した結果、黄変度はΔＹＩ＝４８．５であり、実施例５の評価予測値との差は１．７であった。
【００３５】
［比較例５］
実施例６で得られた樹脂検体Ｅと同じロットのベンゾフェノンを含有する成型体を実施例１に記載した方法で促進耐侯試験を２４０時間実施した結果、黄変度はΔＹＩ＝４９．１であり、実施例６の評価予測値とのΔＹＩの差は０．７であった。
実施例、比較例の結果を表２にまとめる。
【００３６】
【表１】
2005337783.tif 000003
【００３７】
【表２】
2005337783.tif 000004
【産業上の利用可能性】
【００３８】
本発明の方法は、これまで樹脂の耐侯試験を必要としていた分野で好適に利用できる。
【図面の簡単な説明】
【００３９】
【図１】実施例１で得られたＥＳＲスペクトル（Ｍｎマーカーなし）
【図１】
2005337783.tif 000005